(57)【特許請求の範囲】
【請求項１】
ゼオライトＳＳＺ−９８を調製する方法であって、
（ａ）（１）少なくとも１つの酸化ケイ素源と、
（２）少なくとも１つの酸化アルミニウム源と、
（３）少なくとも１つのカリウム源と、
（４）Ｎ，Ｎ−ジメチルピペリジニウムカチオン（Ｑ）と、
（５）水酸化物イオンと、
（６）水と
を含む反応混合物を調製すること、および
（ｂ）ゼオライトＳＳＺ−９８の結晶を形成するのに十分な結晶化条件に、この反応混合物を供することを含む、上記方法
【請求項２】
前記ゼオライトが、モル比で以下の組成を含む反応混合物から調製される、請求項１に記載の方法。
【表１】
0006624757.tif 000015
【請求項３】
前記ゼオライトが、モル比で以下の組成を含む反応混合物から調製される、請求項１に記載の方法。
【表２】
0006624757.tif 000016
【請求項４】
その細孔構造内にＮ，Ｎ−ジメチルピペリジニウムカチオンを含む、ＳＳＺ−９８ゼオライト。
【請求項５】
１０〜５０のＳｉＯ２／Ａｌ２Ｏ３モル比を有する、請求項４に記載のＳＳＺ−９８ゼオライト。
【請求項６】
１５〜３５のＳｉＯ２／Ａｌ２Ｏ３モル比を有する、請求項４に記載のＳＳＺ−９８ゼオライト。
【請求項７】
合成されたままの形態で、以下の線を含むＸ線回折パターンを有する、請求項４に記載のＳＳＺ−９８ゼオライト。
【表３】
0006624757.tif 000017
【請求項８】
前記少なくとも１つの酸化ケイ素源および前記少なくとも１つの酸化アルミニウム源がＹゼオライトを含む、請求項１に記載の方法。
【発明の詳細な説明】
【技術分野】
【０００１】
本開示は、全般的に、構造指向剤（ｓｔｒｕｃｔｕｒｅ  ｄｉｒｅｃｔｉｎｇ  ａｇｅｎｔ）としてＮ，Ｎ−ジメチルピペリジニウムカチオンを用いてゼオライトＳＳＺ−９８を調製するための方法に関する。
【背景技術】
【０００２】
分子ふるい（モレキュラーシーブ）は、商業的に重要なクラスの結晶材料である。それらは、区別可能なＸ線回折パターンによって実証される規則的な細孔構造を有する、区別可能な結晶構造を有する。その結晶構造は、異なる種の特徴である空洞（ｃａｖｉｔｉｅｓ）および空孔（ｐｏｒｅｓ）を規定する。
【０００３】
分子ふるいは、国際ゼオライト協会（ＩＺＡ）の構造委員会によって、ゼオライト命名法に関するＩＵＰＡＣ委員会の規則に従って分類される。この分類によれば、骨格型ゼオライト（ｆｒａｍｅｗｏｒｋ  ｔｙｐｅ  ｚｅｏｌｉｔｅｓ）および他の結晶性微細孔分子ふるい（構造が確立されたもの）は、３文字コードが割り当てられ、「ゼオライト骨格型のアトラス」（Ａｔｌａｓ  ｏｆ  Ｚｅｏｌｉｔｅ  Ｆｒａｍｅｗｏｒｋ  Ｔｙｐｅｓ）、改訂第６版、Ｅｌｓｅｖｉｅｒ（２００７）において説明されている。
【０００４】
ＥＲＩ骨格型の材料は、二重６リング（ｄ６ｒ）およびケージを含む三次元８員環の細孔／チャネル系によって特徴付けられる。ｄ６ｒ構造単位およびケージを含む細孔ゼオライトは、メタノール−オレフィン転化触媒作用および窒素酸化物（ＮＯｘ）の選択的触媒還元に有用性を示し、より重要な商業的用途のいくつかに適用される。
【０００５】
米国特許出願第１４／３２３，４４４号および第１４／３２３，４７３号は、ＳＳＺ−９８と命名されたＥＲＩ骨格型分子ふるい、および構造指向剤としてＮ、Ｎ’−ジメチル−１，４−ジアザビシクロ［２．２．２］オクタンジカチオンを用いたその合成を開示している。
【０００６】
Ｎ，Ｎ−ジメチルピペリジニウムカチオンは、ＳＳＺ−９８の合成における構造指向剤として有効であることが今や見出されている。
【発明の概要】
【課題を解決するための手段】
【０００７】
１つの態様では、（１）少なくとも１つの酸化ケイ素源と、（２）少なくとも１つの酸化アルミニウム源と、（３）少なくとも１つのカリウム源と、（４）Ｎ，Ｎ−ジメチルピペリジニウムカチオンと、（５）水酸化物イオンとを、結晶化条件下で接触させることによってゼオライトＳＳＺ−９８を調製する方法が提供される。
【０００８】
別の態様では、（ａ）（１）少なくとも１つの酸化ケイ素源と、（２）少なくとも１つの酸化アルミニウム源と、（３）少なくとも１つのカリウム源と、（４）Ｎ，Ｎ−ジメチルピペリジニウムカチオンと、（５）水酸化物イオンと、（６）水とを含む反応混合物を調製すること、および（ｂ）ゼオライトＳＳＺ−９８の結晶を形成するのに十分な結晶化条件にこの反応混合物を供することによって、ゼオライトＳＳＺ−９８を調製する方法が提供される。
【０００９】
一態様では、その細孔構造内にＮ、Ｎ−ジメチルピペリジニウムカチオンを含有するゼオライトＳＳＺ−９８が提供される。
【００１０】
別の態様では、合成されたまま（ａｓ−ｓｙｎｔｈｅｓｉｚｅｄ）の無水状態で、以下に示されるモル比での組成を有する結晶性ゼオライトＳＳＺ−９８もまた、提供される。
【表１】
0006624757.tif 000002
上記表中で、ＱはＮ，Ｎ−ジメチルピペリジニウムカチオンを表す。
【図面の簡単な説明】
【００１１】
【図１】図１は、例１で調製された、合成されたままのゼオライトの粉末Ｘ線回折パターン（ＸＲＤ）である。
【００１２】
【図２】図２は、例１で調製された、合成されたままのゼオライトの走査電子顕微鏡（ＳＥＭ）画像である。
【発明を実施するための形態】
【００１３】
以下の用語は、本明細書を通じて使用され、他に示されない限り以下の意味を有する。
【００１４】
用語「ゼオライト」は、微孔質であり、コーナー共有のＡｌＯ２およびＳｉＯ２四面体から形成される結晶性アルミノシリカート組成物を指す。
【００１５】
本明細書で使用される場合、周期表の番号付けスキームは、Ｃｈｅｍ．Ｅｎｇ．Ｎｅｗｓ、６３（５）、２６−２７（１９８５）に記載されているとおりである。
【００１６】
ゼオライトＳＳＺ−９８を調製する際に、結晶化テンプレートとしても知られている構造指向剤（「ＳＤＡ」）として、Ｎ，Ｎ−ジメチルピペリジニウムカチオンを使用する。ＳＳＺ−９８を作製するために有用なＳＤＡは、以下の構造（１）によって表される。
【化１】
0006624757.tif 000003
【００１７】
ＳＤＡカチオンは、ゼオライトの形成に有害でないアニオンのいずれのものであってもよいアニオンと会合している。代表的なアニオンは、周期表の第１７族からの元素のアニオン（例えば、フッ化物イオン、塩化物イオン、臭化物イオンおよびヨウ化物イオン）、水酸化物イオン、サルファート、テトラフルオロボラート、アセタート、カルボシキラートなどを含む。
【００１８】
反応混合物
一般的に、（ａ）（１）少なくとも１つの酸化ケイ素源と、（２）少なくとも１つの酸化アルミニウム源と、（３）少なくとも１つのカリウム源と、（４）Ｎ，Ｎ−ジメチルピペリジニウムカチオンと、（５）水酸化物イオンと、（６）水とを含む反応混合物を調製すること、および（ｂ）ゼオライトＳＳＺ−９８の結晶を形成するのに十分な結晶化条件にこの反応混合物を供することによって、ゼオライトＳＳＺ−９８を調製する。
【００１９】
このゼオライトが形成される反応混合物のモル比での組成は、以下の表１に示される。
【表２】
0006624757.tif 000004
上記表中で、組成変数ＱはＮ，Ｎ−ジメチルピペリジニウムカチオンを表す。
【００２０】
ここでの酸化ケイ素に有用な源には、ヒュームドシリカ、沈降ケイ酸塩、シリカヒドロゲル、ケイ酸、コロイド状シリカ、テトラアルキルオルトシリカート（例えばテトラエチルオルトシリカート）およびシリカ水酸化物が含まれる。
【００２１】
ここでの酸化アルミニウムに有用な源には、アルミナート、アルミナおよびアルミニウム化合物（例えば、塩化アルミニウム、水酸化アルミニウムおよび硫酸アルミニウム）、カオリンクレーおよび他のゼオライト（例えば、ゼオライトＹ）が含まれる。
【００２２】
適切なカリウム源には、水酸化カリウムが典型的に使用されるが、ゼオライトの結晶化に有害でないカリウム塩のいずれのものも含まれる。
【００２３】
場合により、反応混合物は種結晶（ｓｅｅｄ  ｃｒｙｓｔａｌｓ）を含有してよい。一実施形態では、結晶性ゼオライトの合成は、反応混合物の総重量に基づいて０．０５〜１０．０重量％（例えば１〜５重量％）の種結晶の存在によって促進される。種結晶は、所望のゼオライト、例えば以前に合成された生成物と等構造であってもよい。
【００２４】
本明細書に記載された各実施形態について、反応混合物は、複数の供給源によって供給することができる。また、２つ以上の反応成分を１つの供給源によって提供することができる。
【００２５】
反応混合物は、回分式または連続式のいずれかで調製することができる。本明細書に記載の結晶性ゼオライトの結晶サイズ、形態（ｍｏｒｐｈｏｌｏｇｙ）および結晶化時間は、反応混合物の性質および結晶化条件によって変化し得る。
【００２６】
結晶化および合成後処理
ゼオライトの結晶化は、適切な反応容器、例えばポリプロピレンジャーまたはテフロン（登録商標）でライニングされたステンレス鋼製オートクレーブ中で、１２５℃〜２００℃の温度で、使用温度にて結晶化が起こるのに十分な時間の間、例えば、１日から１４日の間、静的条件下で、またはタンブリング条件（ｔｕｍｂｌｅｄ  ｃｏｎｄｉｔｉｏｎｓ）下で、または攪拌条件下で行うことができる。
【００２７】
いったんゼオライト結晶が形成されたら、固体生成物を、遠心分離または濾過のような標準的な機械的分離技法によって反応混合物から分離する。結晶を水洗し、次いで乾燥させて、合成されたままのゼオライト結晶を得る。乾燥工程は、典型的には、２００℃未満の温度で行われる。
【００２８】
結晶化プロセスの結果として、回収された結晶性ゼオライト生成物は、その細孔構造内に、合成に使用される構造指向剤の少なくとも一部を含む。
【００２９】
構造指向剤は、典型的には、使用前にか焼によってゼオライトから少なくとも部分的に除去される。か焼は、酸素含有ガスの存在下、場合により蒸気の存在下で、構造指向剤を含むゼオライトを２００℃〜８００℃の温度で加熱することから本質的になる。構造指向剤は、米国特許第６，９６０，３２７号に記載されているような光分解技法によっても除去することができる。
【００３０】
所望される範囲でゼオライトの組成に依って、合成されたままのまたはか焼されたゼオライト中の任意のカチオンを、他のカチオンとのイオン交換によって当技術分野で周知の技法に従って置換することができる。好ましい置換カチオンとしては、金属イオン、水素イオン、水素前駆体、例えばアンモニウムイオンおよびそれらの混合物が挙げられる。特に好ましいカチオンは、ある種の炭化水素転化反応のための触媒活性を調整するものである。これらには、水素、希土類金属および元素の周期表の２族〜１５族の金属が含まれる。本明細書中で使用される場合、用語「合成されたまま」（“ａｓ−ｓｙｎｔｈｅｓｉｚｅｄ”）は、結晶化後であって、ＳＤＡカチオンの除去前の形態のゼオライトを指す。
【００３１】
本明細書に開示されるゼオライトは、完成した触媒にさらなる硬度または触媒活性を提供するバインダーおよび／またはマトリックス材料などの他の材料と組み合わせることによって触媒組成物中に配合することができる。
【００３２】
ゼオライトの特徴付け
本明細書に開示された方法によって製造されたＳＳＺ−９８ゼオライトは、合成されたままの無水状態で、以下の表２に記載されるとおりの組成（モル比にて）を有する。
【表３】
0006624757.tif 000005
上記表中で、組成変数ＱはＮ，Ｎ−ジメチルピペリジニウムカチオンを表す。
【００３３】
合成されたままの形態のＳＳＺ−９８ゼオライトは、その合成されたままの形態を調製するために使用される反応混合物の反応物質のモル比と異なるモル比を有し得ることに留意すべきである。この結果は、（反応混合物から）形成された結晶への反応混合物の反応物質の１００％の組み込みが不完全であることに起因し得る。
【００３４】
ＳＳＺ−９８は、合成されたままの形態のゼオライト中に、少なくとも以下の表３に示す線を含むＸ線回折パターンによって特徴付けられる。
【表４】
0006624757.tif 000006
（ａ）±０．２０
（ｂ）与えられた粉末ＸＲＤパターンは、Ｘ線回折パターンの最も強度が大きいラインが１００の値に指定され：Ｗ＝ｗｅａｋ：弱い（０超から２０以下）、Ｍ＝ｍｅｄｉｕｍ：中程度（２０超から４０以下）、Ｓ＝ｓｔｒｏｎｇ：強い（４０超から６０以下）、ＶＳ＝ｖｅｒｙ  ｓｔｒｏｎｇ：かなり強い（６０超から１００以下）の相対強度スケールに基づく。
【００３５】
そのか焼された形態で、本明細書に開示されたアルミノケイ酸塩ＳＳＺ−９８ゼオライトは、以下のモル関係を含む組成を有する：
Ａｌ２Ｏ３：（ｎ）ＳｉＯ２
式中、ｎは、１０〜５０（例えば、１０〜３５、１５〜５０、または１５〜３５）の値を有する。
【００３６】
ＳＳＺ−９８は、そのゼオライトのか焼された形態で、少なくとも以下の表４に示す線を含むＸ線回折パターンによって特徴付けられる。
【表５】
0006624757.tif 000007
（ａ）±０．２０
（ｂ）与えられた粉末ＸＲＤパターンは、Ｘ線回折パターンの最も強度が大きいラインが１００の値に指定され：Ｗ＝ｗｅａｋ：弱い（０超から２０以下）、Ｍ＝ｍｅｄｉｕｍ：中程度（２０超から４０以下）、Ｓ＝ｓｔｒｏｎｇ：強い（４０超から６０以下）、ＶＳ＝ｖｅｒｙ  ｓｔｒｏｎｇ：かなり強い（６０超から１００以下）の相対強度スケールに基づく。
【００３７】
格子定数の変化に起因する特定の試料の骨格種のモル比の変動により、回折パターンにおけるわずかな変動が生じる可能性がある。さらに、十分に小さな結晶がピークの形状および強度に影響を与え、有意なピークの広がり（ブロードニング）をもたらす。回折パターンのわずかな変動は、調製に使用される有機化合物の変動に起因し得る。か焼はまた、Ｘ線回折パターンのわずかなシフトを引き起こす可能性がある。これらの小さな摂動にもかかわらず、基本的な結晶構造は変化しないままである。
【００３８】
本明細書に提示される粉末Ｘ線回折パターンは、標準的な技法によって収集された。放射線はＣｕＫα放射線であった。ピークの相対強度から、θがブラッグ角である２θの関数としてのピーク高さおよび位置を読み取り、記録された線に対応する面間隔ｄを計算することができる。
【００３９】
一実施形態では、本開示に従って調製されるゼオライトＳＳＺ−９８は、好ましくは、非ＥＲＩ骨格型材料を実質的に含まない。「非ＥＲＩ骨格型の材料を実質的に含まない」（“ｓｕｂｓｔａｎｔｉａｌｌｙ  ｆｒｅｅ  ｏｆ  ｎｏｎ−ＥＲＩ  ｆｒａｍｅｗｏｒｋ  ｔｙｐｅ  ｍａｔｅｒｉａｌ”）とは、Ｘ線回折で測定したときに、本明細書に開示されるゼオライト組成物が、２．５％未満の非ＥＲＩ骨格型特性（例えば、１％未満の非ＥＲＩ骨格型特性、０．５％未満の非ＥＲＩ骨格型特性、または非ＥＲＩ骨格型特性が測定され得ない程度であること）を含むことを意味する。これらの不純物の存在は、試料のＸ線回折パターンの分析によって測定および定量することができる。本明細書で使用される「非ＥＲＩ骨格型材料」という用語は、ＥＲＩ骨格型の結晶性ゼオライトを含有しない任意の材料を意味する。そのような非ＥＲＩ骨格型材料の例には、例えば、アモルファス材料およびオフ（ＯＦＦ）骨格型ゼオライトが含まれる。
【実施例】
【００４０】
以下の例示的な実施例は、非限定的であることを意図している。
【００４１】
例１
０．８８ｇの４５％ＫＯＨ溶液、５．４０ｇの脱イオン水および１．００ｇのＣＢＶ７２０Ｙゼオライト（Ｚｅｏｌｙｓｔ  Ｉｎｔｅｒｎａｔｉｏｎａｌ、ＳｉＯ２／Ａｌ２Ｏ３モル比＝３０）をテフロンライナー中で一緒に混合した。次いで、１１．１５％Ｎ，Ｎ−ジメチルピペリジニウムヒドロキシド溶液４．４６ｇを混合物に添加した。得られたゲルを均一になるまで撹拌した。ライナーに蓋をし、Ｐａｒｒ鋼製オートクレーブ反応器内に置いた。オートクレーブをオーブンに入れ、１５０℃で３日間加熱した。冷却した反応器から固体生成物を遠心分離によって回収し、脱イオン水で洗浄し、９５℃で乾燥させた。
【００４２】
得られた生成物を粉末ＸＲＤおよびＳＥＭで分析した。粉末ＸＲＤパターンを図１に示すが、これは、この物質が純粋なＳＳＺ−９８ゼオライトであることを示している。ＳＥＭ画像を図２に示すが、これは均一な結晶領域を表わしている。
【００４３】
この生成物は、ＩＣＰ元素分析によって測定して、１２．６のＳｉＯ２／Ａｌ２Ｏ３モル比を有していた。
【００４４】
例２
１．８１ｇの４５％ＫＯＨ溶液、１１．１４ｇの脱イオン水および２．００ｇのＣＢＶ７６０Ｙゼオライト（Ｚｅｏｌｙｓｔ  Ｉｎｔｅｒｎａｔｉｏｎａｌ、ＳｉＯ２／Ａｌ２Ｏ３モル比＝６０）をテフロンライナー中で一緒に混合した。次いで、１１．１５％Ｎ，Ｎ−ジメチルピペリジニウムヒドロキシド溶液９．２０ｇを混合物に添加した。得られたゲルを均一になるまで撹拌した。ライナーに蓋をし、Ｐａｒｒ鋼製オートクレーブ反応器内に置いた。オートクレーブをオーブンに入れ、１５０℃で３日間加熱した。冷却した反応器から固体生成物を遠心分離によって回収し、脱イオン水で洗浄し、９５℃で乾燥させた。
【００４５】
得られた生成物を粉末ＸＲＤおよびＳＥＭで同定し、純粋なＳＳＺ−９８ゼオライトであることが分かった。
【００４６】
この生成物は、ＩＣＰ元素分析によって測定して、１４．７のＳｉＯ２／Ａｌ２Ｏ３モル比を有していた。
【００４７】
例３
０．９１ｇの４５％ＫＯＨ溶液、５．６２ｇの脱イオン水および１．００ｇのＣＢＶ７８０Ｙゼオライト（Ｚｅｏｌｙｓｔ  Ｉｎｔｅｒｎａｔｉｏｎａｌ、ＳｉＯ２／Ａｌ２Ｏ３モル比＝８０）をテフロンライナー中で一緒に混合した。次いで、１１．１５％Ｎ，Ｎ−ジメチルピペリジニウムヒドロキシド溶液４．６４ｇを混合物に添加した。得られたゲルを均一になるまで撹拌した。ライナーに蓋をし、Ｐａｒｒ鋼製オートクレーブ反応器内に置いた。オートクレーブをオーブンに入れ、１５０℃で３日間加熱した。冷却した反応器から固体生成物を遠心分離によって回収し、脱イオン水で洗浄し、９５℃で乾燥させた。
【００４８】
得られた生成物を粉末ＸＲＤおよびＳＥＭで同定し、純粋なＳＳＺ−９８ゼオライトであることが分かった。
【００４９】
この生成物は、ＩＣＰ元素分析によって測定して、１６．２のＳｉＯ２／Ａｌ２Ｏ３モル比を有していた。
【００５０】
例４
１．８２ｇの４５％ＫＯＨ溶液、１３．２９ｇの脱イオン水、２．００ｇのＣＢＶ７８０Ｙゼオライト（Ｚｅｏｌｙｓｔ  Ｉｎｔｅｒｎａｔｉｏｎａｌ、ＳｉＯ２／Ａｌ２Ｏ３モル比＝８０）、および以前の合成から得られたＳＳＺ−９８の種０．２０ｇをテフロンライナー中で一緒に混合した。次いで、１１．１５％Ｎ，Ｎ−ジメチルピペリジニウムヒドロキシド溶液６．９６ｇを混合物に添加した。得られたゲルを均一になるまで撹拌した。ライナーに蓋をし、Ｐａｒｒ鋼製オートクレーブ反応器内に置いた。次いでオートクレーブをオーブンに入れ、１５０℃で２日間加熱した。冷却した反応器から固体生成物を遠心分離によって回収し、脱イオン水で洗浄し、９５℃で乾燥させた。
【００５１】
得られた生成物を粉末ＸＲＤおよびＳＥＭで同定し、純粋なＳＳＺ−９８ゼオライトであることが分かった。
【００５２】
この生成物は、ＩＣＰ元素分析によって測定して、１６．８のＳｉＯ２／Ａｌ２Ｏ３モル比を有していた。
【００５３】
例５
例１の合成されたままのゼオライト生成物を、マッフル炉内で、５４０℃に加熱した空気流下で１℃／分の速度でか焼し、５４０℃で５時間保持し、冷却し、次いで粉末ＸＲＤで分析した。粉末ＸＲＤパターンは、有機ＳＤＡを除去するためのか焼後も、材料が安定していることを示した。
【００５４】
例６
例５（Ｋ−ＳＳＺ−９８）で得られたか焼生成物を、９０℃で２時間、１Ｎ硝酸アンモニウム溶液１０ｍＬ（ゼオライト１ｇ当たり）で処理した。溶液を、冷却し、デカントして、同じプロセスを繰り返した。
【００５５】
乾燥後の生成物（ＮＨ４−ＳＳＺ−９８）を、吸着質としてＮ２を用い、ＢＥＴ法により微孔容積分析に供した。このゼオライトは０．２５ｃｍ３／ｇの細孔容積を示した。
【００５６】
例７
メタノール転化率
例６で得られたアンモニウム交換ＳＳＺ−９８を５ｋｐｓｉでペレット化し、粉砕し、２０〜４０のメッシュにかけた。０．２０ｇの触媒（アランダムを用いて４：１ｖ／ｖで希釈）をスプリットチューブ炉内のステンレス鋼ダウンフロー反応器内で中心合わせした。触媒は、流動窒素下４００℃で、その場で（ｉｎ−ｓｉｔｕで）予熱された。窒素中の１０％メタノールの供給物を１．３ｈ−１ＷＨＳＶの速度で反応器内に導入した。
【００５７】
ＦＩＤ検出器を備えたＡｇｉｌｅｎｔオンラインガスクロマトグラフおよびプラグフローを用いて反応データを収集した。反応生成物を、ＨＰ−ＰＬＯＴ  Ｑカラム上で、種々の時間に分析した。結果を表５に要約する。
【表６】
0006624757.tif 000008
【００５８】
表５に示された生成物は、メタノールが殆どＣ２−Ｃ４サイズのオレフィンに触媒的に転化される反応における生成物の形状選択性の点から、微細孔ゼオライトに関する生成物と整合している。
【００５９】
本明細書で使用されるとき、用語「含む」（“ｃｏｍｐｒｉｓｉｎｇ”）は、その語に続いて同定される要素群または工程群を包含することを意味するが、これらの要素群または工程群はいずれも、網羅的ではなく、ある実施形態はそれ以外の要素群または工程群を包含し得る。
【００６０】
他に指定しない限り、要素群、材料群または他の成分群の一つの属（ｇｅｎｕｓ）の記載であって、そこから個々の成分または成分群の混合物が選択され得る属の記載は、そこにリストされる成分群およびそれらの混合物の全ての可能な下位の属（ｓｕｂ−ｇｅｎｅｒｉｃ）の組み合わせを包含することを意図する。
【００６１】
本出願中に引用される全ての文献は、その開示が本明細書の記載と不整合でない限度において、全体として本明細書に参照のため組み入れられる。
本発明に包含され得る諸態様は、以下のとおり要約される。
［態様１］
ゼオライトＳＳＺ−９８を調製する方法であって、
（ａ）（１）少なくとも１つの酸化ケイ素源と、
（２）少なくとも１つの酸化アルミニウム源と、
（３）少なくとも１つのカリウム源と、
（４）Ｎ，Ｎ−ジメチルピペリジニウムカチオン（Ｑ）と、
（５）水酸化物イオンと、
（６）水と
を含む反応混合物を調製すること、および
（ｂ）ゼオライトＳＳＺ−９８の結晶を形成するのに十分な結晶化条件に、この反応混合物を供することを含む、上記方法
［態様２］
前記ゼオライトが、モル比で以下の組成を含む反応混合物から調製される、上記態様１に記載の方法。
［表１］
0006624757.tif 000009
［態様３］
前記ゼオライトが、モル比で以下の組成を含む反応混合物から調製される、上記態様１に記載の方法。
［表２］
0006624757.tif 000010
［態様４］
前記ゼオライトが、合成されたままの無水状態で、モル比で以下の組成を有する、上記態様１に記載の方法。
［表３］
0006624757.tif 000011
［態様５］
前記ゼオライトが、合成されたままの無水状態で、モル比で以下の組成を有する、上記態様１に記載の方法。
［表４］
0006624757.tif 000012
［態様６］
前記ゼオライトが、合成されたままの形態で、以下の線を含むＸ線回折パターンを有する、上記態様１に記載の方法。
［表５］
0006624757.tif 000013
［態様７］
その細孔構造内にＮ，Ｎ−ジメチルピペリジニウムカチオンを含む、ＳＳＺ−９８ゼオライト。
［態様８］
１０〜５０のＳｉＯ２／Ａｌ２Ｏ３モル比を有する、上記態様７に記載のＳＳＺ−９８ゼオライト。
［態様９］
１５〜３５のＳｉＯ２／Ａｌ２Ｏ３モル比を有する、上記態様７に記載のＳＳＺ−９８ゼオライト。
［態様１０］
合成されたままの形態で、以下の線を含むＸ線回折パターンを有する、上記態様７に記載のＳＳＺ−９８ゼオライト。
［表６］
0006624757.tif 000014
【図１】
0006624757.tif 000018
【図２】
0006624757.tif 000019